(57)【要約】  本発明は、マイクロ波励起プラズマ環境を用いて自立型２次元ナノ構造体を生成するためのプロセス、リアクタおよびシステムに関する。このプロセスは、流れ状態のガスおよび前駆体の混合物（９）をリアクタに注入することに基づいている。この流れは、高エネルギー密度プラズマ（２、３、４）を発生させる電界アプリケータ（６）に導入されるマイクロ波電力（７）の使用によって励起された表面波（５）の電界に曝され、前駆体をその原子および／または分子成分に分解する。このシステムは、表面波発射ゾーン、漸次増加する断面積を有する過渡ゾーン、および核生成ゾーンを有するプラズマリアクタを含む。赤外線放射源（１１）と共にプラズマリアクタは、温度およびガス流速度の空間勾配の制御された調整をもたらす。得られた２次元ナノ構造体サンプルの大部分は単一原子層の厚さを有し、さらにプロセスおよびシステムは１グラム／時間以上のオーダーのグラフェン生成速度を得ることができるようにする。【選択図】図１
2019523695.tif 000002
【特許請求の範囲】
【請求項１】
自立型２次元ナノ構造体を生成するためのプロセスであって、
（ａ）少なくとも１種の不活性ガスと少なくとも１種の前駆体との混合物の流れを生成させ、
（ｂ）マイクロ波プラズマによって、前の工程の前記流れの前記前駆体をその原子および分子成分に分解し、
（ｃ）前の工程で形成された前記前駆体成分を赤外線放射に曝し、続いて、
（ｄ）前記前駆体成分の核生成から生じる前記ナノ構造体を回収する、
工程を含むことを特徴とするプロセス。
【請求項２】
工程ｃ）において、前記前駆体成分を紫外線に供することをさらに含むことを特徴とする、請求項１に記載のプロセス。
【請求項３】
前記紫外線が、５０Ｗ〜３０００Ｗ、好ましくは１００Ｗ〜２５００Ｗ、より好ましくは１５０Ｗ〜２０００Ｗ、最も好ましくは２００Ｗ〜１５００Ｗを含む電力範囲で動作する紫外線放射源によって発生されることを特徴とする、請求項２に記載のプロセス。
【請求項４】
工程（ａ）と工程（ｂ）との間に、４０〜２２０℃、好ましくは４０〜２００℃、より好ましくは４０〜１８０℃、最も好ましくは４０〜１５０℃に含まれる温度範囲で動作する冷却装置によって前記流れを冷却することをさらに含むことを特徴とする、請求項１に記載のプロセス。
【請求項５】
工程（ａ）で生成された前記流れが、４．２×１０−６〜８．３×１０−４ｍ３／ｓ、好ましくは８．３×１０−６〜３．３×１０−４ｍ３／ｓ、より好ましくは１．７×１０−５〜１．７×１０−４ｍ３／ｓに含まれる流量を有することを特徴とする、請求項１〜４のいずれか一項に記載のプロセス。
【請求項６】
工程（ａ）の前記混合物の前記不活性ガスは、ヘリウム、ネオン、アルゴン、クリプトン、キセノンおよびそれらの組み合わせからなる群から選択され、前記前駆体は、メタン、エチレン、エタノール、メタノール、プロパノール、ブタノール、アセチレン、ジボラン、一酸化ゲルマニウム、二酸化ゲルマニウム、窒素およびそれらの組み合わせからなる群から選択されることを特徴とする、請求項１〜５のいずれか一項に記載のプロセス。
【請求項７】
前記マイクロ波プラズマが、１００Ｗ〜６００００Ｗの電力範囲で動作するマイクロ波源によって発生されることを特徴とする、請求項１〜６のいずれか一項に記載のプロセス。
【請求項８】
前記赤外線放射が、５０Ｗ〜３０００Ｗ、好ましくは１００Ｗ〜２５００Ｗ、より好ましくは１５０Ｗ〜２０００Ｗ、最も好ましくは２００Ｗ〜１５００Ｗに含まれる電力範囲で動作する赤外線放射源（１１）によって発生されることを特徴とする、請求項１〜７のいずれか一項に記載のプロセス。
【請求項９】
自立型２次元ナノ構造体の生成のためのマイクロ波プラズマリアクタであって、前記リアクタは中空本体（１）を有し、前記中空本体（１）は、
・プラズマ生成表面波発射部（１９）、
・前駆体成分核生成部（２１）、および、
・前記表面波発射部（１９）および前記核生成部（２１）にそれぞれ接続された前記第１の端部と前記第２の端部とを有し、これらの部分（１９、２１）の間に流体連通をもたらす過渡部（２０）、
を含み、
前記部分（１９、２０、２１）は、前記本体（１）内に動作の３つの内側ゾーン（１９’、２０’、２１’）をそれぞれ画定し、前記過渡部（２０）の前記第１の端部は、前記第２の端部の断面積よりも小さい断面積を有する、ことを特徴とするマイクロ波プラズマリアクタ。
【請求項１０】
前記過渡部（２０）の前記断面積が、その第１の端部からその第２の端部に漸次増加することを特徴とする、請求項９に記載のプラズマリアクタ。
【請求項１１】
前記部分（１９、２０、２１）が互いに一体に接続されて単一部分を形成していることを特徴とする、請求項９または１０に記載のプラズマリアクタ。
【請求項１２】
その中空本体（１）が、石英、サファイア、アルミナおよびそれらの組み合わせからなる群から選択される誘電体材料によって形成されることを特徴とする、請求項９〜１１のいずれか一項に記載のプラズマリアクタ。
【請求項１３】
その中空本体（１）が、少なくとも１種の不活性ガスと少なくとも１種の前駆体との混合物の入口部（８）をさらに含み、前記入口部（８）は、前記表面波発射部（１９）に一体化されているか、前記表面波発射部（１９）に接続部を介して取り付けられていることを特徴とする、請求項９〜１２のいずれか一項に記載のプラズマリアクタ。
【請求項１４】
２次元自立型ナノ構造体を生成するためのシステムであって、
・少なくとも表面波発射部（１９）、プラズマ形成過渡部（２０）、および前駆体成分の核生成部（２１）を含む中空本体（１）を有するマイクロ波プラズマリアクタであって、前記部分（１９、２０、２１）が、相互に流体連通して連続的に接続された、動作の３つの内側ゾーン（１９’、２０’、２１’）を前記リアクタに各々画定するマイクロ波プラズマリアクタを含み、
・前記リアクタ本体（１）の前記核生成部（２１）によって画定された前記内側ゾーン（２１’）を照射するように配置された、前記プラズマリアクタ中空本体（１）の外側にある１つの赤外線放射源（１１）を少なくともさらに含む、ことを特徴とするシステム。
【請求項１５】
前記プラズマリアクタ中空本体（１）の外側に冷却装置（１０）をさらに含み、前記冷却装置（１０）は、少なくとも前記リアクタ本体（１）の前記核生成部（２１）によって画定された前記内側ゾーン（２１’）を冷却するよう配置されることを特徴とする、請求項１４に記載のシステム。
【請求項１６】
前記冷却装置（１０）は、４０〜２２０℃、好ましくは４０〜２００℃、より好ましくは４０〜１８０℃、最も好ましくは４０〜１５０℃に含まれる温度範囲で動作可能であることを特徴とする、請求項１５に記載のシステム。
【請求項１７】
少なくとも前記リアクタ本体（１）の前記核生成部（２１）によって画定された前記内側ゾーン（２１’）を照射するように配置された、前記プラズマリアクタ中空本体（１）の外側にある紫外線放射源をさらに含むことを特徴とする、請求項１４または１５に記載のシステム。
【請求項１８】
前記リアクタ本体（１）の前記部分（１９、２０、２１）が互いに一体に接続されて単一部分を形成していることを特徴とする、請求項１４〜１７のいずれかに記載のシステム。
【請求項１９】
前記リアクタ本体（１）が、石英、サファイア、アルミナおよびこれらの組み合わせからなる群から選択される誘電体材料で形成されていることを特徴とする、請求項１４〜１８のいずれかに記載のシステム。
【請求項２０】
２次元自立型ナノ構造体を生成するためのシステムであって、
・請求項８〜１２のいずれか一項に記載のプラズマリアクタと、
・前記リアクタ本体（１）の前記核生成部（２１）によって画定された前記内側ゾーン（２１’）を照射するように配置された、少なくとも、前記プラズマリアクタ中空本体（１）の外側にある１つの赤外線放射源（１１）と、
を含むことを特徴とするシステム。
【請求項２１】
前記リアクタ本体（１）の外側にある冷却装置（１０）をさらに含み、前記冷却装置（１０）が、少なくとも、前記リアクタ本体（１）の前記過渡部（２０）によって画定されている前記内側ゾーン（２０’）を冷却するように配置されていることを特徴とする、請求項２０に記載のシステム。
【請求項２２】
前記冷却装置（１０）は、４０〜２２０℃、好ましくは４０〜２００℃、より好ましくは４０〜１８０℃、最も好ましくは４０〜１５０℃に含まれる温度範囲で動作可能であることを特徴とする、請求項２１に記載のシステム。
【請求項２３】
少なくとも前記リアクタ本体（１）の前記核生成部（２１）によって画定された前記内側ゾーン（２１’）を照射するように配置された、前記プラズマリアクタ中空本体（１）の外側にある紫外線放射源をさらに含むことを特徴とする、請求項２１または２２に記載のシステム。
【発明の詳細な説明】
【技術分野】
【０００１】
本発明は、一般に、プラズマ技術、特にマイクロ波プラズマを用いた自立型２次元ナノ構造体の選択的製造のためのプロセスおよびリアクタおよびシステムに関する。
【背景技術】
【０００２】
現在、新たな２次元ナノ構造体の開発は、より大きな需要をもたらし、そのためより大きな戦略的価値をもたらす科学技術研究分野の１つと考えられている。
【０００３】
グラフェンは、数多くの科学的および工学的分野における応用の潜在可能性があり、多くの驚異的な特性を有するため、需要が増加している２次元（カーボンベース）ナノ構造体の最も顕著な例である。
【０００４】
しかし、グラフェンの機械的、光学的、および電気的性能は、その構造特性、すなわち単層の数（その成長は望ましい量子力学的特性を制限する）、ｓｐ３炭素の存在、欠陥などの構造特性に極めて依存する。
【０００５】
現在、グラフェンの生成に使用されるプロセスは、２つの異なるアプローチの１つに基づいており、それらは以下で、「トップダウン」または「ボトムアップ」と呼ばれる。
【０００６】
最高品質のグラフェンは、高度に配向した熱分解グラファイトを機械的に剥離することによって得ることができるが、このプロセスは「トップダウン」アプローチの最も一般的な例と考えることができる。しかし、このプロセスは、工業用途の基準レベル（約１ｇ／ｈ）と比較して、比較的生産速度（約１ｍｇ／ｈ）が低い。
【０００７】
グラファイトから酸化グラフェンを生成し、続いて酸化グラフェンを熱還元することは、「トップダウン」生成戦略の第２の例であり、これは一際高い生産速度（１ｇ／ｈ超）を有するにもかかわらず、非常に欠陥の多い生成物が得られる（非特許文献１）。
【０００８】
「ボトムアップ」アプローチには、とりわけ、エピタキシャル成長、化学蒸着（ＣＶＤ）および炭化ケイ素基板の真空グラファイト化が含まれる。これらの技術は、遷移金属からの干渉によるナノ構造体特性の劣化、高価な触媒（Ｆｅ、Ｃｏ、Ｃｕ、Ｎｉなど）の使用の必要性、非常に高い処理温度、生成工程の長さと複雑さ、有害化学物質の使用、とりわけナノ構造体の組み立てプロセスに対する非常に限られた制御などのいくつかの欠点を呈する（非特許文献２）。
【０００９】
したがって、既存の技術は、工業的用途に適した生産速度を確保しながら、予め規定され、十分に制御された物理化学的および構造的特性の２次元ナノ構造体を提供することはまだできていない。
【００１０】
従来の制約に対して、最先端の「ボトムアップ」アプローチは、一般に、意図した用途の成功を制限する可能性がある、固体表面から成る基板の使用を必要とするということが付け加えられるべきである。
【００１１】
例えば、エネルギー貯蔵および変換装置または新しい複合材料の創出を目的とする場合、自立型グラフェン構造体（すなわち、支持基板なし）の使用は、水平グラフェン、および基板によって支持されたグラフェン（グラフェンシートの一方の面が、固体の基板表面に埋め込まれている）の代わりとしてより魅力的である。
【００１２】
実際には、自立型グラフェンは、応用という点では、両面と少なくとも３つの開放端を使用できる明らかな利点があるが、基板結合型グラフェンは１つの面のみを使用する。
【００１３】
近年、マイクロ波プラズマは、多くの分野で注目されている多数の自立型ナノ構造体を生成する「エアロゾル・スルー・プラズマ」技術（「ボトムアップ」アプローチ）で使用されており（特許文献１）、その自立型ナノ構造体はグラフェン（非特許文献３）を含む。
【００１４】
非特許文献４の研究では、３次元の材料や基板を使用する必要なく、自律的にグラフェンを生成することが可能であることが証明されている。
【００１５】
しかし、この研究は、他の前述の制約、すなわち、生成されたナノ構造体が低純度で、その一部のみが２つまたは３つの炭素層により構成されたグラフェンシートである（残りのものは他の炭素同素体に対応している）こと、および低生産速度（約１ｍｇ／ｈ）であることを維持しているという点を強調すべきである。
【００１６】
生成された２次元ナノ構造体の原子単層数および構造的な質（欠陥、不純物など）を制御するために、決定論的な最終生成物を選択することができる新規なマイクロ波プラズマアシストプロセスが提案された。
【００１７】
自立型グラフェンシートを生成するために使用されたこのプロセスは、エタノールの分解が起こるマイクロ波アルゴンプラズマを通して、エタノールのような液体前駆物質を注入することに基づいている。プラズマによって気相で生成された炭素原子および分子は、系のより低温の領域に拡散し、固体炭素核に凝集する。
【００１８】
プロセスは非特許文献５、非特許文献６の研究で説明されている。
【００１９】
これらの研究は、市場で入手可能であるグラフェン材料に匹敵する高い構造的な質（１〜３原子層）を有するが、自立しているという利点、すなわち前述したように支持基板を持たないという利点があるグラフェンシートを生成することを可能にし、異なる炭素同素体（生成された全ナノ構造体の約３０％に限定される）の同時生成の問題を部分的に解決している。
【００２０】
しかし、これらの提案は、約０．５ｍｇ／ｈの低グラフェン生成速度、および酸素を組み込んで生成された得られた生成物の比較的低い純度レベルなどの上記の他の問題を解決していない。
【先行技術文献】
【特許文献】
【００２１】
【特許文献１】ＵＳ７，３５７，９１０  Ｂ２
【非特許文献】
【００２２】
【非特許文献１】Ｓ．Ｍａｏ，Ｈ．Ｐｕ，Ｊ．Ｃｈｅｎ，’’Ｇｒａｐｈｅｎｅ  ｏｘｉｄｅ  ａｎｄ  ｉｔｓ  ｒｅｄｕｃｔｉｏｎ：ｍｏｄｅｌｉｎｇ  ａｎｄ  ｅｘｐｅｒｉｍｅｎｔａｌ  ｐｒｏｇｒｅｓｓ’’２０１２  ＲＳＣ  Ａｄｖ．ｐｒｏｇｒｅｓｓ  ２  ２６４３
【非特許文献２】Ｅ．Ｔａｔａｒｏｖａら，’’Ｐｌａｓｍａｓ  ｆｏｒ  Ｅｎｖｉｒｏｎｍｅｎｔａｌ  Ｉｓｓｕｅｓ：Ｆｒｏｍ  ｈｙｄｒｏｇｅｎ  ｐｒｏｄｕｃｔｉｏｎ  ｔｏ  ２Ｄ  ｍａｔｅｒｉａｌｓ  ａｓｓｅｍｂｌｙ’’２０１４  Ｐｌａｓｍａ  Ｓｏｕｒｃｅｓ  Ｓｃｉ．Ｔｅｃｈｎｏｌ．２３  ０６３００２−０６３０５４
【非特許文献３】Ｊ．Ｐｈｉｌｌｉｐｓ，Ｃ．Ｃ．Ｌｕｈｒｓｅ，Ｍ．Ｒｉｃｈａｒｄ２００９ＩＥＥＥＴｒａｎｓ．Ｐｌａｓｍａ  Ｓｃｉ．３７  ７２６
【非特許文献４】Ｄａｔｏら，’’Ｓｕｂｓｔｒａｔｅ−Ｆｒｅｅ  Ｇａｓ−Ｐｈａｓｅ  Ｓｙｎｔｈｅｓｉｓ  ｏｆ  Ｇｒａｐｈｅｎｅ  Ｓｈｅｅｔｓ’’２００８Ｎａｎｏ  Ｌｅｔｔｅｒｓ８  ２０１２
【非特許文献５】Ｅ．Ｔａｔａｒｏｖａ，Ｊ．Ｈｅｎｒｉｑｕｅｓ，Ｃ．Ｃ．Ｌｕｈｒｓ，Ａ．Ｄｉａｓ，Ｊ．Ｐｈｉｌｌｉｐｓ，Ｍ．Ｖ．Ａｂｒａｓｈｅｖ，Ｃ．Ｍ．Ｆｅｒｒｅｉｒａ，’’Ｍｉｃｒｏｗａｖｅ  ｐｌａｓｍａ  ｂａｓｅｄ  ｓｉｎｇｌｅ  ｓｔｅｐ  ｍｅｔｈｏｄ  ｆｏｒ  ｆｒｅｅ  ｓｔａｎｄｉｎｇ  ｇｒａｐｈｅｎｅ  ｓｙｎｔｈｅｓｉｓ  ａｔ  ａｔｍｏｓｐｈｅｒｉｃ  ｃｏｎｄｉｔｉｏｎｓ’’２０１３  Ａｐｐｌ．Ｐｈｙｓ．Ｌｅｔｔ．１０３  １３４１０１−５
【非特許文献６】Ｅ．Ｔａｔａｒｏｖａ，Ａ．Ｄｉａｓ，Ｊ．Ｈｅｎｒｉｑｕｅｓ，Ａ．Ｍ．Ｂｏｔｅｌｈｏ  ｄｏ  Ｒｅｇｏ，Ａ．Ｍ．Ｆｅｒｒａｒｉａ，Ｍ．Ｖ．Ａｂｒａｓｈｅｖ，Ｃ．Ｃ．Ｌｕｈｒｓ，Ｊ．Ｐｈｉｌｌｉｐｓ，Ｆ．Ｍ．Ｄｉａｓ，Ｃ．Ｍ．Ｆｅｒｒｅｉｒａ，’’Ｍｉｃｒｏｗａｖｅ  ｐｌａｓｍａｓ  ａｐｐｌｉｅｄ  ｆｏｒ  ｔｈｅ  ｓｙｎｔｈｅｓｉｓ  ｏｆ  ｆｒｅｅ  ｓｔａｎｄｉｎｇ  ｇｒａｐｈｅｎｅ  ｓｈｅｅｔｓ’’２０１４  Ｊ．Ｐｈｙｓ  Ｄ：Ａｐｐｌ．Ｐｈｙｓ．４７  ３８５５０１−５１２
【発明の概要】
【００２３】
したがって、先行技術の上記の問題を解決する自立型２次元ナノ構造体の生成のためのプロセスおよびリアクタおよびシステムの必要性が存在する。
【００２４】
特に自立した２次元ナノ構造体の生成プロセス、およびそれにより得られるナノ構造体のより高い純度レベルならびにより良い工業生産速度を提供することができる、そのプロセスを実施するためのリアクタおよびシステムが当技術分野に必要である。
【００２５】
本発明のさらなる目的、利点および機能性は、以下の説明に記載され、自然に開発され、実際に使用されて、改善され得る。
【００２６】
本発明の目的は、本発明の特定の実施形態を定義するため従属請求項を用いながら、添付の独立請求項に請求されるプロセス、リアクタおよびシステムによって達成される。
【００２７】
本発明は自立型２次元ナノ構造体の生成プロセスであって、以下の工程を含むことを特徴とするプロセス：
（ａ）少なくとも１種の不活性ガスと少なくとも１種の前駆体との混合物の流れを生成させ、
（ｂ）マイクロ波プラズマによって、前の工程の前駆体をその原子および分子成分に分解し、
（ｃ）前の工程で形成された前駆体成分を赤外線放射に曝し、続いて、
（ｄ）前駆体成分の核生成から生じる前記ナノ構造体を回収する。
【００２８】
一実施形態では、本プロセスは、工程ｃ）において前駆体成分を紫外線放射に供する工程をさらに含み、紫外線放射が、５０Ｗ〜３０００Ｗ、好ましくは１００Ｗ〜２５００Ｗ、より好ましくは１５０Ｗ〜２０００Ｗ、最も好ましくは２００Ｗ〜１５００Ｗに含まれる電力範囲で動作する紫外線放射源によって発生される。
【００２９】
別の実施形態において、本プロセスはさらに、工程（ａ）と工程（ｂ）との間において、４０〜２２０℃、好ましくは４０〜２００℃、より好ましくは４０〜１８０℃、最も好ましくは４０〜１５０℃に含まれる温度範囲で動作する冷却装置によって前記流れを冷却することを含む。
【００３０】
一態様では、工程（ａ）で生成された当該流れは、４．２×１０−６〜８．３×１０−４ｍ３／ｓ、好ましくは８．３×１０−６〜３．３×１０−４ｍ３／ｓ、より好ましくは１．７×１０−５〜１．７×１０−４ｍ３／ｓに含まれる流量を有する。
【００３１】
別の態様では、工程（ａ）の混合物の当該不活性ガスは、ヘリウム、ネオン、アルゴン、クリプトン、キセノンおよびそれらの組み合わせからなる群から選択され、前駆体は、メタン、エチレン、エタノール、メタノール、プロパノール、ブタノール、アセチレン、ジボラン、一酸化ゲルマニウム、二酸化ゲルマニウム、窒素およびそれらの組み合わせからなる群から選択される。
【００３２】
当該マイクロ波プラズマは、１００Ｗ〜６００００Ｗの電力範囲で動作するマイクロ波源によって生成される。
【００３３】
当該赤外線放射は、５０Ｗ〜３０００Ｗ、好ましくは１００Ｗ〜２５００Ｗ、より好ましくは１５０Ｗ〜２０００Ｗ、最も好ましくは２００Ｗ〜１５００Ｗに含まれる電力範囲で動作する紫外線放射源（１１）によって生成される。
【００３４】
本発明はまた、自立型２次元ナノ構造体を製造するためのマイクロ波プラズマリアクタであって、本リアクタは、中空本体（１）を有し、中空本体（１）は、
・プラズマ生成表面波発射部（１９）、
・前駆体成分核生成部（２１）、および、
・表面波発射部（１９）および核生成部（２１）にそれぞれ接続された第１の端部と第２の端部を有し、これらの部分（１９、２１）の間に流体連通をもたらす過渡部（２０）、
を含み、
前記部分（１９、２０、２１）が、本体（１）内に動作（作用）の３つの内側ゾーン（１９’、２０’、２１’）をそれぞれ画定する、マイクロ波プラズマリアクタにおいて、
過渡部（２０）の第１の端部は、第２の端部の断面積よりも小さい断面積を有することを特徴とする、マイクロ波プラズマリアクタについて言及する。
【００３５】
好ましくは、過渡部（２０）の断面積は、その第１の端部から第２の端部まで漸次（次第に）増加している。
【００３６】
一実施形態では、当該部分（１９、２０、２１）は互いに一体に接続され、単一部分（単一部品）を形成する。
【００３７】
リアクタ中空本体（１）は、石英、サファイア、アルミナおよびそれらの組み合わせからなる群から選択される誘電体材料によって形成される。
【００３８】
別の実施形態では、リアクタ中空本体（１）は、少なくとも１種の不活性ガスと少なくとも１種の前駆体との混合物の入口部（８）をさらに含み、入口部（８）は、表面波発射部（１９）に一体化されているか、または、表面波発射部（１９）に接続部を介して取り付けられている。
【００３９】
さらに、本発明は、自立型２次元ナノ構造体の生成システムであって、当該システムは、
・少なくとも、表面波発射部（１９）、プラズマ形成過渡部（２０）、および前駆体成分の核生成部（２１）を含む中空本体（１）を有するマイクロ波プラズマリアクタであって、当該部分（１９、２０、２１）が、相互に流体連通して連続的に接続された、動作の３つの内側ゾーン（１９’、２０’、２１’）をリアクタ内に各々画定するマイクロ波プラズマリアクタを含み、当該システムは、
・当該リアクタ本体（１）の核生成部（２１）によって画定された内側ゾーン（２１’）を照射するように配置された、プラズマリアクタ中空本体（１）の外側の１つの赤外線放射源（１１）を少なくとも、
さらに含むことを特徴とする、システムに関する。
【００４０】
一実施形態では、システムは、プラズマリアクタ中空本体（１）の外側に冷却装置（１０）をさらに含み、冷却装置（１０）は、少なくとも当該リアクタ本体（１）の過渡部（２０）によって画定されている内側ゾーン（２０’）を冷却するよう配置される。
【００４１】
当該冷却装置（１０）は、４０〜２２０℃、好ましくは４０〜２００℃、より好ましくは４０〜１８０℃、最も好ましくは４０〜１５０℃に含まれる温度範囲で動作可能である。
【００４２】
別の実施形態では、システムは、少なくともプラズマリアクタ中空本体（１）の核生成部（２１）によって画定された内側ゾーン（２１’）を照射するように配置された、当該リアクタ本体（１）の外側の紫外線放射源をさらに含む。
【００４３】
さらに別の実施形態では、リアクタ本体（１）の当該部分（１９、２０、２１）は互いに一体に接続され、単一部分を形成する。
【００４４】
当該リアクタ本体（１）は、石英、サファイア、アルミナおよびそれらの組み合わせからなる群から選択される誘電体材料によって形成される。
【００４５】
非常に好ましい実施形態では、自立型２次元ナノ構造体の生成システムは、
・中空本体（１）を有するマイクロ波プラズマリアクタであって、中空本体（１）が少なくとも、
プラズマ生成表面波発射部（１９）、
前駆体成分核生成部（２１）、および、
表面波発射部（１９）および核生成部（２１）にそれぞれ接続された第１の端部と第２の端部とを有し、これらの部分（１９、２１）の間に流体連通をもたらす過渡部（２０）、
を含み、
当該部分（１９、２０、２１）が、リアクタ本体（１）内に動作の３つの内側ゾーン（１９’、２０’、２１’）をそれぞれ画定し、過渡部（２０）の第１の端部は、過渡部（２０）の第２の端部の断面積よりも小さい断面積を有するマイクロ波プラズマリアクタ、および、
・当該リアクタ本体（１）の核生成部（２１）によって画定された内側ゾーン（２１’）を照射するように配置された、当該リアクタ中空本体（１）の外側の１つの赤外線放射源（１１）を少なくとも、
含むことを特徴とする。
【００４６】
好ましくは、上記実施形態のシステムは、リアクタ本体（１）の外側に冷却装置（１０）をさらに含み、冷却装置（１０）は、少なくとも、当該リアクタ本体（１）の過渡部（２０）により確定された内側ゾーン（２０’）を冷却するよう配置され、冷却装置（１０）は４０〜２２０℃、好ましくは４０〜２００℃、より好ましくは４０〜１８０℃、最も好ましくは４０〜１５０℃の温度範囲で動作可能である。
【００４７】
好ましくは、上記実施形態のシステムは、少なくとも当該リアクタ本体（１）の核生成部（２１）によって画定された内側ゾーン（２１’）を照射するように配置された、当該プラズマリアクタ中空本体（１）の外側の紫外線放射源をさらに含む。
【図面の簡単な説明】
【００４８】
添付の図面および写真は、本発明の例示的な実施形態および典型的な結果を示し、説明と共に本発明の原理を説明する役割を果たす。
【００４９】
【図１−３】本発明の好ましいシステムの縦断面図を示し、また、（Ｔ１、Ｔ２およびＴ３）とも表記された、リアクタ内のガス温度勾配（１３、１５、１６）（図２）及びガス速度勾配（１７、１８）（図３）などの自立型ナノ構造体の生成プロセスに関連するいくつかの物理的特性を示しており、ガス速度勾配の制御によって本発明による自立型２次元ナノ構造体の生成を選択することができる。
【００５０】
【図４】プラズマリアクタの例示的な注入ユニットの概略図を示す。
【００５１】
【図５】温度および速度の強い軸方向の勾配で制御された１００ｎｍのスケールバーを有するグラフェンシートの選択的合成の結果を使用して得られた走査型電子顕微鏡（ＳＥＭ）画像の例を示す。４００００倍の倍率のこの画像は、２次電子および印加作動電圧１５．０ｋＶでのＳＥＩモードで得られた。
【００５２】
【図６】本発明のシステムによって合成されたグラフェンシートを用いて得られた高分解能透過電子顕微鏡（ＨＲＴＥＭ）の画像を示す。画像から分かるように、１０ｎｍのスケールバーでは、これらのグラフェンシートは有利には数層しか有さず、その多くは単層で、矢印によって示されている。
【００５３】
【図７】カーボンナノ構造体（カーボンナノ粒子、グラフェンナノシートおよびナノダイヤモンド）の非選択的な当技術分野の合成の結果を用いて得られた、１００ｎｍのスケールバーを有する走査型電子顕微鏡（ＳＥＭ）の画像の例を示す。制御されないおよび／または低下された温度／速度の軸方向勾配の条件を採用している。この画像は４００００倍の倍率を有し、２次電子および印加作動電圧１５．０ｋＶでのＳＥＩモードで得られた。
【発明を実施するための形態】
【００５４】
本発明は、自立型２次元ナノ構造体を選択的に生成するための、マイクロ波プラズマを用いたプロセスならびにリアクタおよびシステムに関し、有利には自立型２次元ナノ構造体は、少数の原子層のみによって構成され、懸濁状態のフレークの形態で生成され、１時間当たり１グラム（１ｇ／ｈ）のオーダーの生成速度で生成される。
【００５５】
本発明のプロセス、リアクタおよびシステムは、運転条件を監視することによって、ナノ構造体の選択的生成、すなわち単一の２次元原子単層同素体の生成を可能にする。
【００５６】
図５および図６は、本発明に従って生成されたナノ構造体の例を示し、図５は、フレーク状グラフェンナノシートの走査型電子顕微鏡（ＳＥＭ）の画像を示し、図６は、数層のみの単層を有するグラフェンナノシートの高分解能透過型電子顕微鏡（ＨＲＴＥＭ）の画像を示す。これらの図に示された結果は、決定的な方法で最終生成物を選択することができる本発明のプロセスの適用によって達成された。
【００５７】
一方、図７は、カーボンナノ粒子、グラフェンナノシートおよびナノダイヤモンドなどのいくつかのカーボンナノ構造体を区別することができる従来技術のプロセスによる非選択的生成条件を用いて得られた走査型電子顕微鏡（ＳＥＭ）の画像を示す。
【００５８】
本明細書に示される例はグラフェンの生成に関するものであるが、本発明のプロセス、リアクタおよびシステムは、グラフェン誘導体（例えば、Ｎ−グラフェン、Ｆ−グラフェン）、ゲルマネン（２次元ゲルマニウムホモログ）、六方晶窒化ホウ素などの、他の２次元ナノ構造体の生成のために使用できる。
【００５９】
本発明の文脈において、「２次元ナノ構造体」という用語は、限られた数（典型的には１〜３）の原子層からなるナノメートル厚さのシートを指す。
【００６０】
「自立型ナノ構造体」という用語は、崩壊することなく自重を支持することができ、支持基板を使用する必要なく、懸濁状態のフレークの形態で生成される独立したナノ構造体を指す。
【００６１】
「流れ」という用語は、動く流体を指す。
【００６２】
「マイクロ波プラズマ」という表現は、マイクロ波電力によって励起された表面波の電界を印加することによって生成されるイオン化ガスを指す。表面波は、電界が最大強度を有する、プラズマと誘電体との間の界面で伝搬する。伝搬するとき、表面波はプラズマを生成し、セルフコンシステント（self-consistent）法でそれ自身の伝播構造を生成する。
【００６３】
「前駆体」は、ナノ構造体を構築するための原材料を構成する原子または分子の生成物を意味する。
【００６４】
「前駆体成分」とは、前駆体を作る化学元素、すなわち、以下の化学元素：炭素、ホウ素、ゲルマニウム、窒素、酸素、水素およびフッ素のうちの１つ以上を意味する。
【００６５】
「前駆体成分の核生成」または単に「核生成」とは、不活性ガス中に分散された１つまたは複数の前駆体成分のセットがナノメートルスケールで凝集体に結合する工程を意味する。
【００６６】
「選択的」生成とは、例えば、同素変異体の出現を避けることによる、所望の最終産物の確定的選択を意味する。すなわち、それぞれの操作パラメータ、すなわち、流量、マイクロ波電力および赤外線放射源が規定されている同素体の唯一のタイプの制御された生成である。
【００６７】
定量的表現「約Ｘ」の明示的な提示とは無関係に、本明細書の記載において提示される任意のＸという値は、実際のＸ値の近似値として理解されるべきである、なぜなら、真値に対するそのような近似は、真値からの偏差（ずれ）をもたらす実験条件および／または測定条件に起因して、合理的に予測され得るからである。
【００６８】
本明細書の文脈において、「含む（comprising）」という用語およびその言葉の変形は、「特に、含む（including, among others）」と理解されるべきである。したがって、この用語は「のみからなる（consisting only of）」と解釈されるべきではない。
【００６９】
本出願の文脈において、表現「および／または」の使用は、両方の条件が満たされるか、またはそれらのうちの１つのみが生じることを意味することが意図される。例えば、「冷却装置および／または紫外線放射源」という用語は、「冷却装置および紫外線放射源」または「冷却装置」または「紫外線放射源」を意味する。
【００７０】
プラズマ技術を使用して自立型２次元ナノ構造体を生成するための本発明のプロセスは、以下の工程を含む：
（ａ）少なくとも１種の不活性ガスと少なくとも１種の前駆体との混合物の流れを生成させ、
（ｂ）マイクロ波プラズマによって前駆体をその原子および分子成分に分解し、当該プラズマが前の工程の混合物の流れから生成され、
（ｃ）前の工程で形成された前駆体成分を赤外線放射に曝露し、続いて、
（ｄ）前駆体成分の核生成から生じるナノ構造体を収集する。
【００７１】
流れを生成する工程ａ）において、不活性ガスは、ヘリウム、ネオン、アルゴン、クリプトン、キセノンまたはそれらの混合物を含む群から選択され、前駆体は、以下の元素：炭素、ホウ素、ゲルマニウム、窒素、酸素、水素およびフッ素の１つ以上を含む化学組成を有し得る。例として、メタン、エチレン、アセチレンまたはジボランのようなガス状の前駆体、またはエタノール、プロパノール、ブタノールまたはメタノールなどの液体状の前駆体、または例えば一酸化ゲルマニウムまたは二酸化ゲルマニウムなどの固体前駆体を使用してもよい。
【００７２】
ガスと前駆体との混合物は、例えば４．２×１０−６から８．３×１０−４標準立方メートル／秒（ｍ３／ｓ）の間に含まれる流速で、好ましくは８．３×１０−６から３．３×１０−４ｍ３／ｓ、より好ましくは１．７×１０−５から１．７×１０−４ｍ３／ｓの間に含まれる流速で、リアクタの入口部（８）での流れ状態（流れレジーム；stream regime）に注入できる。
【００７３】
当該流れは、表面波（５）に属する１０ＭＨｚ〜２８ＧＨｚ、好ましくは１００ＭＨｚ〜１４ＧＨｚ、より好ましくは５００ＭＨｚ〜３ＧＨｚ、最も好ましくは２．４５ＧＨｚの周波数の高周波電界に曝され、マイクロ波（７）によって、１００〜６００００Ｗ、好ましくは５００〜１００００Ｗ、より好ましくは１０００〜６０００Ｗ、最も好ましくは２０００〜６０００Ｗの電力で励起される。
【００７４】
このマイクロ波電力（７）は、例えば、電界アプリケータ（電界印加装置）（６）によって印加されて、流れの中に存在する前駆体をその原子および分子成分に分解する高エネルギー密度（０．１〜１ＧＷ／ｍ３）のプラズマ（２、３、４）を生成する。
【００７５】
前駆体の原子および分子成分は、それらが気相状態で生成された高温プラズマゾーン（２０’）から、２次元ナノ構造体が自律的に生成および成長される、高温プラズマゾーンよりも温度が低い核生成ゾーン（２１’）に流れる。
【００７６】
気体混合物の温度および流れ速度の空間勾配の制御は、所望の２次元ナノ構造体を選択的に生成することを可能にする。
【００７７】
これらの空間勾配の調整は、例えば、リアクタの周りに赤外線放射源（１１）、およびオプションで冷却装置（１０）および／または紫外線放射源を適用することによって達成される。
【００７８】
本発明のプロセスの一実施形態において、前駆体成分は、工程（ｃ）においてさらに紫外線に供される。紫外線は、５０Ｗ〜３０００Ｗ、好ましくは１００Ｗ〜２５００Ｗ、より好ましくは１５０Ｗ〜２０００Ｗ、最も好ましくは２００Ｗ〜１５００Ｗに含まれる電力範囲で動作する紫外線放射源によって生成される。
【００７９】
さらに、流れは、工程（ａ）と工程（ｂ）との間で、４０〜２２０℃、好ましくは４０〜２００℃、より好ましくは４０〜１８０℃、最も好ましくは４０〜１５０℃の温度範囲で動作する冷却装置による冷却に供してもよい。
【００８０】
このプロセスの好ましい実施形態では、赤外線放射および紫外線の両方が工程（ｃ）で印加され、工程（ａ）と工程（ｂ）の間の流れの冷却も行われる。
【００８１】
驚くべきことに、赤外線放射の適用は、従来技術（技術水準）を明らかに上回る高品質のナノ構造体を提供する。理論化するつもりはないが、赤外線放射は、シートあたりの単層の数および炭素のｓｐ３結合の割合を制御するのに有利に干渉するようである。
【００８２】
プロセスに必要とされる赤外線放射は、５０Ｗ〜３０００Ｗ、好ましくは１００Ｗ〜２５００Ｗ、より好ましくは１５０Ｗ〜２０００Ｗ、最も好ましくは２００Ｗ〜１５００Ｗに含まれる電力範囲で動作する紫外線放射源（１１）によって生成される。
【００８３】
紫外線放射と赤外線放射との組み合わせにより、さらに良好な結果が得られ、そのような組み合わせは、グラフェン構造体に付加された酸素基の除去効率を向上させるよう干渉するようであり、最終生成物の質をさらに向上するのに寄与する。
【００８４】
ガス温度空間勾配は１５，０００Ｋ／ｍ〜７５，０００Ｋ／ｍの範囲であり、リアクタの壁の温度は３００Ｋ〜１２００Ｋの範囲である。
【００８５】
前駆体成分の核生成の後、固体ナノ構造体は、例えば膜濾過装置（２２）内に回収される。
【００８６】
要約すると、本発明のプロセスは、マイクロ波プラズマリアクタに、少なくとも１種の不活性ガスと少なくとも１種の前駆体との混合物（９）を流れ状態に注入することに基づいている。
【００８７】
この流れは、前駆体をその原子および／または分子成分に分解する高エネルギー密度プラズマ（２、３、４）を発生させる、例えば電界アプリケータ（６）に導入されるマイクロ波電力（７）の使用によって励起された表面波（５）の電界に曝される。リアクタゾーン（１９’、２０’）（図２参照）のプラズマによって気相状態で生成されたこれらの前駆体成分は、原子核リアクタ核生成ゾーン（２１’）に拡散し、固体ナノ構造体に凝集し、次いで例えば膜濾過装置（２２）で回収される。
【００８８】
驚くべきことに、前記リアクタ核生成ゾーン（２１’）に配置された赤外線放射源（１１）の使用は、シート当たりの単層の数および炭素のｓｐ３結合の割合の制御を可能にし、高品質のナノ構造体をもたらす。
【００８９】
冷却装置（１０）および／または紫外線放射源をオプションで使用することにより、空間勾配、ガスおよび前駆体混合物の温度および流れの速度をより制御することができ、それは所望の最終生成物の決定論的選択に対して有利に寄与する。
【００９０】
本発明はまた、自立型２次元ナノ構造体の製造のためのマイクロ波プラズマリアクタについて言及する。
【００９１】
図２を参照すると、自立型２次元ナノ構造体を生成するための本発明のリアクタは、中空本体（１）を有し、その本体（１）は、
・プラズマ生成表面波発射部（１９）、
・前駆体成分核生成部（２１）、および、
・表面波発射部（１９）および核生成部（２１）にそれぞれ接続された第１の端部と第２の端部とをし、これらの部分（１９、２１）の間に流体連通をもたらす過渡部（２０）、
を含み、
当該部分（１９、２０、２１）は、それぞれ、リアクタにおいて動作の３つの内側ゾーン（１９’、２０’、２１’）を画定し、リアクタは、過渡部（２０）の第１の端部において、過渡部（２０）の第２の端部よりも小さな断面積を有することを特徴とする。
【００９２】
本発明の好ましい実施形態では、過渡部（２０）の断面積は、その第１の端部から第２の端部まで漸次増加している。
【００９３】
本発明のリアクタの１つの態様では、当該部分（１９、２０、２１）は互いに一体に接続され、単一部分を形成する。
【００９４】
本発明のリアクタの別の好ましい実施形態では、その中空本体（１）は、少なくとも１種の不活性ガスと少なくとも１種の前駆体との混合物を入れるための入口部（８）をさらに含み、入口部（８）は、表面波発射部（１９）に一体化されているか、接続部を介して表面波発射部（１９）に取り付けられている。
【００９５】
リアクタ中空本体（１）は、石英、サファイア、アルミナおよびそれらの組み合わせからなる群から選択される誘電体材料によって形成される。
【００９６】
作動中、ガスと前駆体との混合物の当該流れは、複数の反応ゾーン（１９’、２０’、２１’）を横切り、中空本体（１）は増加する中空断面積を有する。
【００９７】
自立型２次元ナノ構造体を生成するプロセスは、表面波が発射される、より小さな断面積（ａ）のゾーン（１９’）で始まり；次に、例えば数学式Ａ＝ｎａ（式中、ｎは１〜２０の値を有する比Ａ／ａを表す）に従う、徐々に増加する断面積を有する過渡ゾーン（２０’）に進み（図２と図３を参照）；最終的に、ゾーン（１９’）の断面積（ａ）よりも大きな断面積（Ａ）を有する核生成ゾーン（２１’）に続く。
【００９８】
このリアクタ本体（１）の幾何形状は、所望の２次元ナノ構造体の選択的生成、特にその生成速度の著しい増加に良い影響を及ぼす、速度および流れ温度の制御された低下をもたらす。
【００９９】
本発明はさらに自立型２次元ナノ構造体の生成システムに関する。
【０１００】
本発明のシステムは、
・少なくとも、表面波発射部（１９）、プラズマ形成過渡部（２０）、および前駆体成分の核生成部（２１）を含む中空本体（１）を有するマイクロ波プラズマリアクタであって、当該部分（１９、２０、２１）が、相互に流体連通して連続的に接続された、動作の３つの内側ゾーン（１９’、２０’、２１’）をリアクタ内においてそれぞれ画定するマイクロ波プラズマリアクタ、
を含み、前記システムは、さらに、
・前記リアクタ本体（１）の核生成部（２１）によって画定された当該内側ゾーン（２１’）を照射するように配置された、プラズマリアクタ中空本体（１）の外側の１つの赤外線放射源（１１）を少なくとも、
含む。
【０１０１】
赤外線放射源（１１）は、５０Ｗ〜３０００Ｗ、好ましくは１００Ｗ〜２５００Ｗ、より好ましくは１５０Ｗ〜２０００Ｗ、最も好ましくは２００Ｗ〜１５００Ｗに含まれる電力範囲で動作する。
【０１０２】
システムの一実施形態では、プラズマリアクタ中空本体（１）の外側に冷却装置（１０）をさらに含み、冷却装置（１０）は、少なくとも当該リアクタ本体（１）の過渡部（２０）によって画定される内側ゾーン（２０’）を冷却するよう配置される。
【０１０３】
冷却装置（１０）は、４０〜２２０℃、好ましくは４０〜２００℃、より好ましくは４０〜１８０℃、最も好ましくは４０〜１５０℃に含まれる温度範囲で動作可能である。
【０１０４】
さらに別の実施形態では、システムは、少なくともプラズマリアクタ中空本体（１）の核生成部（２１）によって画定された内側ゾーン（２１’）を照射するように配置された当該リアクタ本体（１）の外側の紫外線放射源をさらに含む。紫外線放射源は、５０Ｗ〜３０００Ｗ、好ましくは１００Ｗ〜２５００Ｗ、より好ましくは１５０Ｗ〜２０００Ｗ、最も好ましくは２００Ｗ〜１５００Ｗに含まれる電力範囲で動作する。
【０１０５】
リアクタ本体（１）の部分（１９、２０、２１）は、単一部分を形成するために、互いに一体的に接続されていてもよい。
【０１０６】
当該マイクロ波プラズマリアクタ本体（１）は、石英、サファイア、アルミナおよび同様の材料およびそれらの組合せを含む群から選択される誘電体材料から構成される。
【０１０７】
本発明のシステムの最も好ましい実施形態において、本システムは、
・中空本体（１）を有するマイクロ波プラズマリアクタであって、前記中空本体（１）が少なくとも、
プラズマ生成表面波発射部（１９）、
前駆体成分核生成部（２１）、および、
表面波発射部（１９）および核生成部（２１）にそれぞれ接続された第１の端部と第２の端部とを有し、これらの部分（１９、２１）の間に流体連通をもたらす過渡部（２０）、
を含み、
当該部分（１９、２０、２１）が、リアクタ本体（１）内に動作の３つの内側ゾーン（１９’、２０’、２１’）をそれぞれ画定し、過渡部（２０）の第１の端部が、過渡部（２０）の第２の端部の断面積よりも小さい断面積を有する、マイクロ波プラズマリアクタ、および
・当該リアクタ本体（１）の核生成部（２１）によって画定された内側ゾーン（２１’）を照射するように配置された、当該プラズマリアクタ中空本体（１）の外側の１つの赤外線放射源（１１）を少なくとも、
含むことを特徴とする。
【０１０８】
前の実施形態の変形例では、中空本体（１）の外側の赤外線放射源（１１）に加えて、少なくとも当該リアクタ本体（１）の過渡部（２０）によって画定される内側ゾーン（２０’）を冷却するために、冷却装置（１０）をリアクタ本体（１）の外側に配置することもできる。冷却装置（１０）に加えて、またはこれに代えて、少なくとも当該リアクタ中空本体（１）の核生成部（２１）によって画定される内側ゾーン（２１’）を照射するために、紫外線放射源をプラズマリアクタ中空本体（１）の外側に配置することもできる。
【０１０９】
前の実施形態の別の変形例では、リアクタ本体（１）の当該部分（１９、２０、２１）が互いに一体的に接続され、誘電材料の単一部分を形成する。オプションで、リアクタ本体（１）の部分（１９、２０、２１）は、当業者に知られている適切な接続手段によって互いに接続される。
【０１１０】
以下は、本発明によるプラズマ技術を用いた自立型２次元ナノ構造体の選択的生成のいくつかの例である。もちろん、以下に記載される実施例は、独立請求項に定義される本発明の範囲に対するいかなる種類の限定を構成するものとして解釈されるべきではない。
【実施例】
【０１１１】
１．１時間当たり１グラム超の生成速度でのグラフェンの生成のために、１８．０ｍｍの内径を有する表面波発射部（１９）と、内径が１８．０ｍｍから７５．０ｍｍに拡大する過渡部（２０）と、内径７５．０ｍｍの核生成部（２１）とを含む、石英チューブにより形成されたプラズマリアクタを用いた。最初に、前駆体として８．３×１０−６ｍ３／ｓの混合物の取り込み速度を有するエチレンまたはアセチレンと、キャリアガスとして８．３×１０−４ｍ３／ｓの流速を有するアルゴンとから構成される混合物が生成される。流速は、２つの流量計に連結されたコントローラによって監視される。次に、エチレンまたはアセチレンとアルゴンとによって形成された当該混合物を、石英チューブにより構成され且つ表面波発射部（１９）に設置されるリアクタの入口部（８）において、注入ユニット（図４参照）を用いて、接続部（１４）を介して流れ状態（１２）に導入する。この機能を実行することができる任意の他のガス注入システムをオプションで使用することができる。続いて、当該混合物の流れは、大気圧で表面波によって誘起されたマイクロ波プラズマトーチ（５）の部分（２０）を通って進む。このプラズマトーチは、２．４５ＧＨｚの周波数で動作するマイクロ波発生器と、絶縁体、方向性カプラ（方向性結結合器）およびチューナを含む導波管システム（７）と、サーファトロン型電界アプリケータ（６）とを含む。システムは、マイクロ波を短絡する調整可能な構成要素（部品）によって閉じられる。プラズマに供給されるマイクロ波電力は６０ｋＷである。この流れは、３０００Ｗの印加電力で動作する紫外線（ＵＶ）とともに、３０００Ｗの印加電力で動作する赤外線放射源（１１）を介して赤外線放射（ＩＲ）に曝される。ＩＲおよびＵＶは、電灯のマトリックスによって生成される。こうして形成された２次元グラフェンナノ構造体は、真空ポンプに結合された膜濾過装置（２２）によって回収される。
【０１１２】
２．１時間当たり２ミリグラム超の生成速度でのゲルマネンの生成のために、１８．０ｍｍの内径を有する表面波発射部（１９）と、内径が１８．０ｍｍから３２．０ｍｍに拡大する過渡部（２０）と、内径３２．０ｍｍの核生成部（２１）とを含む、石英チューブにより形成されたプラズマリアクタを用いた。使用される混合物は、８．０ミリグラム／時間の混合物の取り込み速度を有する固体前駆体、この場合には一酸化ゲルマニウムと、キャリアガスとして使用される８．３×１０−５ｍ３／ｓの流速を有するアルゴンとによって構成される。当該混合物は、表面波発射部（１９）に配置されたリアクタの入口部（８）で、流れ状態（１２）に注入され、次いで、プラズマが大気圧で表面波（５）によって生成されたマイクロ波プラズマトーチのホットゾーン（２０’）を通過する。プラズマトーチは、２．４５ＧＨｚの周波数で動作するマイクロ波発生器と、絶縁体、方向性カプラおよびチューナを含む導波管システム（７）と、サーファトロン型電界アプリケータ（６）とを含む。システムは、マイクロ波を短絡する調整可能な構成要素によって閉じられる。プラズマに供給されるマイクロ波電力は６ｋＷである。クライオスタット装置（１０）を使用して、石英チューブの壁の温度を２２０℃に維持する。この流れは、１０００Ｗの印加電力で電灯のマトリックスによって生成された赤外線放射（ＩＲ）に曝される。最終的に、２次元ナノ構造体は、真空ポンプに結合された膜濾過装置（２２）によって回収される。
【０１１３】
３．１時間当たり２ミリグラム超の生成速度でのゲルマネンの代替的な生成のために、システムは、最小半径１８．０ｍｍおよび最大半径３２．０ｍｍを有する上記記載のアセンブリ（実施例２）を使用する。使用される混合物は、８．０ミリグラム／時間の混合物の取り込み速度を有する固体前駆体、この場合には二酸化ゲルマニウムと、キャリアガスとして使用される８．３×１０−５ｍ３／ｓの流速を有するアルゴンとによって構成される。使用されるプラズマトーチは、上記（実施例２）と同じであり、２．４５ＧＨｚの同じ周波数で、かつ同じタイプの電界アプリケータ（６）を用いて動作する。プラズマに供給されるマイクロ波電力は６ｋＷである。この流れは、１５００Ｗの印加電力で電灯のマトリックスによって生成された赤外線放射（ＩＲ）に曝される。最後に、２次元ナノ構造体は、真空ポンプに結合された膜濾過装置（２２）によって回収される。
【０１１４】
４．１時間当たり約０．１グラムの生成速度でのグラフェンの生成のために、システムは、７．５ｍｍの内径を有する表面波発射部（１９）と、内径が７．５ｍｍから２１．０ｍｍに拡大する過渡部（２０）と、内径２１．０ｍｍの核生成部（２１）とを含む石英チューブにより形成したプラズマリアクタにより構成され、用いられている。このシステムは、３．３×１０−７ｍ３／ｓの混合物の取り込み速度を有するガス状の前駆体、この場合にはメタンと、キャリアガスとして使用される６．７×１０−５ｍ３／ｓの流速を有するアルゴンとによって構成される混合物で作用する。流速は、２つの流量計に連結されたコントローラによって監視される。当該混合物は、表面波発射部（１９）に位置するリアクタの入口部（８）において、流れ状態に注入され、次いで大気圧で表面波（５）によって生成されるマイクロ波プラズマトーチのホットゾーン（２０’）を通過する。プラズマトーチは、２．４５ＧＨｚの周波数で動作するマイクロ波発生器と、絶縁体、方向性カプラおよびチューナを含む導波管装置（７）と、サーファトロン型電界アプリケータ（６）とを含む。システムは、マイクロ波を短絡する調整可能な構成要素によって閉じられる。プラズマに供給されるマイクロ波電力は４ｋＷである。この流れは、５００Ｗの印加電力で電灯のマトリックスによって生成された赤外線放射（ＩＲ）に曝される。最後に、２次元ナノ構造体は、真空ポンプに結合された膜濾過装置（２２）によって回収される。
【０１１５】
５．１時間当たり約２０ミリグラムの生成速度での六方晶窒化ホウ素の生成のために、システムは、最小内径７．５ｍｍおよび最大２１．０ｍｍを有する上記記載のアセンブリ（実施例４）を使用する。使用される混合物は、１．７×１０−７ｍ３／ｓの混合物の取り込み速度を有するガス状の前駆体、この場合にはジボランと、キャリアガスとして使用される３．３×１０−５ｍ３／ｓの流速を有するアルゴンとによって構成される。使用されるプラズマトーチは、上記（実施例４）と同じであり、２．４５ＧＨｚの同じ周波数で、かつ同じタイプの電界アプリケータ（６）を用いて動作する。プラズマに供給されるマイクロ波電力は２ｋＷである。この流れは、１０００Ｗの印加電力で電灯のマトリックスによって生成された赤外線放射（ＩＲ）に曝される。最終的には、２次元ナノ構造体は、真空ポンプに結合された膜濾過装置（２２）によって回収される。
【０１１６】
６．１時間当たり約２ミリグラムの生成速度でのグラフェンの生成のために、システムは、７．５ｍｍの内径を有する表面波発射部（１９）と、７．５ｍｍの一定の内径の過渡部（２０）と、同じ７．５ｍｍの内径の核生成部（２１）とを含む石英チューブにより形成したプラズマリアクタにより構成され、用いられている。このシステムは、超音波槽を使用して気化された後、１．７×１０−８ｍ３／ｓの混合物の取り込み速度を有する液体状の前駆体、この場合にはエタノールと、によって構成される混合物で作用し、キャリガガスとして使用される４．２×１０−６ｍ３／ｓの流速を有するアルゴンとによって構成された混合物で作用する。流速は、２つの流量計に連結されたコントローラによって監視される。当該混合物は、表面波発射部（１９）に位置するリアクタの入口部（８）において、流れ状態に注入され、次いで大気圧で表面波（５）によって生成されるマイクロ波プラズマトーチのホットゾーン（２０’）を通過する。プラズマトーチは、２．４５ＧＨｚの周波数で動作するマイクロ波発生器と、絶縁体、方向性カプラおよびチューナを含む導波管装置（７）と、サーファトロン型電界アプリケータ（６）とを含む。システムは、マイクロ波を短絡する調整可能な構成要素によって閉じられる。プラズマに供給されるマイクロ波電力は０．４ｋＷである。クライオスタット装置を使用して、石英チューブの壁の温度を６０℃に維持する。この流れは、５０Ｗの印加電力で動作する紫外線（ＵＶ）とともに、５０Ｗの印加電力で動作する赤外線放射（ＩＲ）に曝され、ＩＲおよびＵＶは、電灯のマトリックスによって生成される。最後に、２次元ナノ構造体は、真空ポンプに結合された膜濾過装置（２２）によって回収される。
【０１１７】
７．１時間当たり約１ミリグラムの生成速度でのグラフェンの生成のために、システムは、すべての領域（１９、２０、２１）において一定の内径７．５ｍｍを有する上記記載のアセンブリ（実施例６）を使用する。このシステムは、超音波槽を使用して気化された後、１．７×１０−８ｍ３／ｓの混合物の取り込み速度を有する液体状の前駆体、この場合にはブタノールまたはプロパノールと、キャリアガスとして使用される４．２×１０−６ｍ３／ｓの流速を有するアルゴンとによって構成される混合物で作用する。使用されるプラズマトーチは、上記（実施例６）と同じであり、２．４５ＧＨｚの同じ周波数で、かつ同じタイプの電界アプリケータ（６）を用いて動作する。プラズマに供給されるマイクロ波電力は０．４ｋＷである。クライオスタット装置を使用して、石英チューブの壁の温度を４０℃に維持する。この流れは、５０Ｗの印加電力で電灯のマトリックスによって生成された赤外線放射（ＩＲ）に曝される。最後に、２次元ナノ構造体は、真空ポンプに結合された膜濾過装置（２２）によって回収される。
【０１１８】
８．１時間当たり約１グラムの生成速度でのグラフェンの生成のために、１８．０ｍｍの内径を有する表面波発射部（１９）と、内径が１８．０ｍｍから３２．０ｍｍに拡大する過渡部（２０）と、内径３２．０ｍｍの核生成部（２１）とを含む石英チューブにより形成されたプラズマリアクタを用いた。最初に、前駆体として８．３×１０−６ｍ３／ｓの混合物の取り込み速度を有するエチレンと、アルゴン９０％、ヘリウム５％、ネオン５％で構成され、総流量３．３×１０−４ｍ３／ｓであるキャリアガスの混合物とによって構成された混合物が生成される。流速は、２つの流量計に連結されたコントローラによって監視される。次に、キャリアガスを伴うエチレンによって形成された当該混合物は、石英チューブにより構成され且つ表面波発射部（１９）に設置されるリアクタの入口部（８）において、注入ユニット（図４参照）を用いて、接続部（１４）を介して流れ状態（１２）に導入される。続いて、当該混合物の流れは、大気圧で表面波（５）によって発生されたマイクロ波プラズマトーチの部分（２０）を通って進む。このプラズマトーチは、２．４５ＧＨｚの周波数で動作するマイクロ波発生器と、絶縁体、方向性カプラおよびチューナを含む導波管装置（７）と、サーファトロン型電界アプリケータ（６）とを含む。システムは、マイクロ波を短絡する調整可能な構成要素によって閉じられる。プラズマに供給されるマイクロ波電力は２０ｋＷである。この流れは、２５００Ｗの印加電力で動作するＩＲ電灯のアレイによって発生された赤外線放射源（１１）による赤外線放射（ＩＲ）放射に供される。このように形成された２次元グラフェンナノ構造体は、抽出装置によって回収される。
【０１１９】
９．１時間当たり約１グラムの生成速度でのＮ−グラフェンの生成のために、１８．０ｍｍの内径を有する表面波発射部（１９）と、内径が１８．０ｍｍから７５．０ｍｍに拡大する過渡部（２０）と、内径７５．０ｍｍの核生成部（２１）とを含む石英チューブにより形成されたプラズマリアクタを用いた。このシステムは、３．３×１０−４ｍ３／ｓの流速を有するキャリアガス、この場合はアルゴンと、２つの前駆体、この場合はエタノールである液体状の前駆体、およびこの場合は窒素である気体状の前駆体とにより構成される混合物で作用し、超音波槽を用いて気化された後のエタノールは７．５×１０−６ｍ３／ｓの混合物の取り込み速度を有している。窒素は８．３×１０−７ｍ３／ｓの混合物の取り込み速度を有している。流速は、２つの流量計に連結されたコントローラによって監視される。次に、キャリアガスと２つの前駆体によって形成された当該混合物は、石英チューブにより構成され且つ表面波発射部（１９）に設置されるリアクタの入口部（８）において、注入ユニット（図４参照）を用いて、接続部（１４）を介して流れ状態（１２）に導入される。続いて、当該混合物の流れは、大気圧で表面波（５）によって発生されたマイクロ波プラズマトーチの部分（２０）を通って進む。このプラズマトーチは、２．４５ＧＨｚの周波数で動作するマイクロ波発生器と、絶縁体、方向性カプラおよびチューナを含む導波管装置（７）と、サーファトロン型電界アプリケータ（６）とを含む。システムは、マイクロ波を短絡する調整可能な構成要素によって閉じられる。プラズマに供給されるマイクロ波電力は６ｋＷである。この流れは、２０００Ｗの印加電力で動作するＩＲ電灯のアレイによって発生された赤外線放射源（１１）による赤外線放射（ＩＲ）放射に供される。このように形成された２次元グラフェンナノ構造体は、抽出装置によって回収される。
【０１２０】
図５は、温度および気体の速度の強い軸方向の勾配によって制御されるグラフェンシートの選択的合成の結果を用いて得られた走査型電子顕微鏡（ＳＥＭ）の画像を示す。一方、図７は、制御されないおよび／または減少した温度／速度の軸方向勾配の条件下で実行されたカーボンナノ構造体（カーボンナノ粒子、グラフェンナノシートおよびナノダイヤモンド）の非選択的な合成を用いて得られたＳＥＭの画像を示す。ＳＥＭ特性評価は、１０〜１５ｋＶの範囲の印加電圧で２次電子像モードで動作する電界放出銃走査電子顕微鏡によって実施した。
【０１２１】
図６は、本明細書に記載のシステムで合成されたグラフェンシートを用いて得られた高分解能透過電子顕微鏡（ＨＲＴＥＭ）画像を示す。画像は、２００ｋＶの加速電圧で動作するＨＲＴＥＭ顕微鏡を使用して得た。見て分かるように、シートのエッジは明らかに上方に折り畳まれ、各シートの原子層の数を判定することが可能である。ＨＲＴＥＭ画像は、シートの多くが単一原子層であることを明らかにし、単層の一部は、図面の矢印により特定されている。
【図１】
2019523695.tif 000003
【図２】
2019523695.tif 000004
【図３】
2019523695.tif 000005
【図４】
2019523695.tif 000006
【図５】
2019523695.tif 000007
【図６】
2019523695.tif 000008
【図７】
2019523695.tif 000009
【国際調査報告】
2019523695.tif 000010
2019523695.tif 000011
2019523695.tif 000012
2019523695.tif 000013
2019523695.tif 000014
2019523695.tif 000015
2019523695.tif 000016